FR 3014430 A1 20150612 FR 1461956 A 20141205 « COMPOSITION DE LIANT POUR MORTIERS ET ENDUITS PERFECTIONNÉS » La présente invention se rapporte à une composition de liant pour mortiers et enduits perfectionnés, comprenant un premier composant minéral conventionnel et un deuxième composant à base de chaux éteinte pulvérulente. Par le terme « mortier », on entend, au sens de la présente invention, un mélange d'un ou plusieurs liants minéraux comme la chaux, un ciment ou analogue et d'agrégat(s), principalement du sable ; il s'agit alors d'un mortier traditionnel. Un tel mortier est utilisé en construction pour lier et/ou pour recouvrir les éléments de construction et peut également contenir des fillers, un ou plusieurs liants organiques, des additifs et/ou des adjuvants. Un mortier à haute valeur ajoutée ou hautement additivé, dont la composition et la fabrication sont définies afin d'obtenir des propriétés spécifiques, peut être qualifié de perfectionné ou performanciel ou encore formulé (designed mortar en anglais). On y inclut notamment les mortiers colle, les sols auto-lissants, les chapes, les mortiers de réparation, certains mortiers de maçonnerie, etc... Par le terme « enduit », on entend une composition de mortier destinée à être appliquée en couche en une ou plusieurs passes. Un enduit est donc un mortier à application de surface à l'extérieur (« render » en anglais) ou à l'intérieur (« plaster » en anglais). Les mortiers et enduits peuvent être composés à partir de formulations de liants à prise hydraulique, pouzzolanique ou aérienne, ou de leur mélange. L'utilisation de chaux aérienne ou chaux éteinte présente des avantages par rapport aux liants sans chaux : une meilleure plasticité ayant pour résultat une meilleure maniabilité / applicabilité, une meilleure rétention d'eau qui permet une tolérance améliorée vis-à-vis de variations dans la porosité du support, une meilleure perméabilité à la vapeur d'eau, et une meilleure flexibilité du système durci. Par ailleurs, il est bien connu que, dans les mortiers et enduits perfectionnés (aussi appelés performanciels ou formulés), l'ajout d'additifs, 5 notamment d'additifs organiques, est une voie de choix à des fins d'optimisation des performances applicatives. La chaux éteinte est constituée d'un ensemble de particules solides, principalement de di-hydroxyde de calcium de formule Ca(OH)2, et est le résultat industriel de l'extinction d'une chaux vive avec de l'eau, réaction 10 également appelée hydratation. Ce produit est également connu sous le nom de chaux hydratée ou chaux aérienne et présente typiquement des surfaces spécifiques BET de l'ordre de 15 à 20 m2/g (J.A.H. Oates, Lime and LimestoneChemistry and Technology, Production and Uses, 1998, p. 220). Cette chaux éteinte ou hydratée (« slaked lime » or « hydrated 15 lime » en anglais) ou aérienne (« air lime » en anglais) ou hydroxyde de calcium peut évidemment contenir des impuretés, à savoir des phases dérivées de Si02, A1203, Fe203, MnO, P205, K20 et/ou S03, représentant globalement quelques dizaines de grammes par kilogramme. Néanmoins, la somme de ces impuretés, exprimées sous la forme des oxydes précités, ne 20 dépasse pas 5 % en masse, de préférence 3 %, de préférence 2 % ou même 1 % de la masse de la chaux éteinte selon l'invention. En particulier, la chaux éteinte contient avantageusement moins de 1,5 % en masse de Fe203, de préférence moins de 1 % et de préférence moins de 0,3 %. Une telle chaux éteinte peut contenir de l'oxyde et/ou de 25 l'hydroxyde de magnésium. Suivant les teneurs en ces composés, on parlera de chaux magnésienne, dolomitique ou de dolomie, partiellement ou totalement éteinte. Cette chaux éteinte peut aussi contenir de l'oxyde de calcium qui n'aurait pas été hydraté au cours de l'extinction ou issu d'une cuisson non 30 uniforme (surcuisson localisée), tout comme elle peut contenir du carbonate de calcium CaCO3 ou de magnésium MgCO3. Ces carbonates peuvent provenir soit du calcaire initial (ou de la dolomie crue), dont est dérivée la chaux éteinte selon l'invention (incuits), soit d'une réaction de carbonatation partielle de la chaux éteinte au contact de l'air. La teneur en oxyde de calcium dans la chaux éteinte dans le cadre de la présente invention est généralement inférieure à 5 % en masse, de préférence inférieure à 2 % et de manière avantageuse inférieure à 1 %. Celle en carbonates est inférieure à 10 % en masse, de préférence inférieure à 6 % et de manière avantageuse inférieure à 4 %, de manière encore plus avantageuse inférieure à 3%. Dans le domaine technique des mortiers et enduits à la chaux, dans le but d'améliorer les propriétés précitées, les enseignements existants proposent par exemple de travailler sur la surface spécifique et divulguent en réalité de nombreux résultats bien différents les uns des autres. Par exemple, le document WO 2008034616 divulgue qu'on peut accélérer le développement des forces de compression des compositions de liant à prise hydraulique en ajoutant de la chaux à surface spécifique particulière. La surface spécifique visée dans ce document est comprise entre 7 et 16 m2/g et les formes de réalisations préférentielles visent des chaux éteintes présentant une surface spécifique comprise entre 11 et 14 m2/g pour des teneurs en chaux d'environ 5% en poids par rapport au poids total du liant (ciment Portland). Le document BE 1006309 enseigne quant à lui d'utiliser un procédé pour augmenter la surface spécifique et les propriétés plastiques de la chaux hydratée, en particulier avec un agent de modification chimique, pour lui conférer une surface spécifique beaucoup plus élevée. Cette invention a encore pour objet une chaux hydratée présentant une aptitude plus importante à retenir l'eau et à devenir plus plastique. De cette façon, la chaux éteinte ainsi produite peut être utilisée dans des mortiers en plus faibles proportions tout en permettant à ces derniers de conserver l'ouvrabilité exigée par les codes ou les normes. Selon le document DE 102005018100, de l'hydroxyde de calcium de grande finesse est utilisé pour produire des mortiers ou des liants hydrauliques pour produire des bétons présentant des caractéristiques d'écoulement et de durcissement améliorées. Cet hydroxyde de calcium de grande finesse présente typiquement des surfaces spécifiques BET et de Blaine toutes deux élevées. De plus, le document WO 9209528 prévoit l'utilisation d'hydroxyde de calcium ou chaux éteinte sous forme de laits ou de pâtes de Ca(OH)2 et/ou Ca(OH)2-Mg(OH)2 dans l'industrie de la construction pour la fabrication de mortiers, enduits, etc... Ce document enseigne que la qualité des laits et/ou pâtes de Ca(OH)2, éventuellement mélangés à du Mg(OH)2, et leur propriété, par exemple leur réactivité, dépendent de la dimension et de la structure des agglomérats ou micelles de Ca(OH)2 et/ou Ca(OH)2-Mg(OH)2 en suspension. La conclusion de ce document est en réalité que les particules de Ca(OH)2 et/ou Ca(OH)2-Mg(OH)2 des agglomérats ou micelles doivent avoir une faible granulométrie et une grande porosité pour obtenir un lait ou pâte de haute réactivité et pour réduire ou éviter la sédimentation des particules. Toujours selon ce document, dans le cas des pâtes, une faible granulométrie et une grande porosité permettent d'obtenir des mortiers présentant une haute plasticité et un haut pouvoir de rétention d'eau. En conséquence, il apparait que, dans le but d'avoir la plasticité élevée requise des enduits et des mortiers perfectionnés, ainsi que le pouvoir de rétention d'eau nécessaire à l'application sur tout type de surface,i1 faille plutôt opter pour une chaux éteinte à surface spécifique élevée. Malgré les avantages précités, l'utilisation de liants à base de chaux éteinte génère également certains inconvénients comme par exemple la nécessité d'utiliser des teneurs élevées en additifs organiques typiquement présents dans les mortiers et enduits perfectionnés et dont le rôle est d'assurer des fonctions spécifiques comme la rétention d'eau, la gestion de la rhéologie (maniabilité / plasticité, coulabilité, seuil d'écoulement, ...), l'adhérence, la résistance à l'abrasion, l'hydrophobation ou encore l'entrainement d'air . La présente invention vise à préserver les avantages précités des compositions de liants à base de chaux éteinte, tout en éliminant certains de leurs inconvénients renseignés ci-dessus ou encore en améliorant les propriétés de mortiers préparés au départ de ces formulations. Pour résoudre ce problème, il est prévu suivant l'invention une composition de liant tel qu'indiquée au début dans laquelle ledit deuxième composant à base de chaux éteinte pulvérulente présente une surface spécifique calculée selon la méthode BET inférieure à 12 m2/g, en particulier inférieure à 11 m2/g, avantageusement inférieure à 10 m2/g, de préférence inférieure à 9 m2/g. La surface spécifique de la chaux éteinte selon la présente invention est mesurée par manométrie d'adsorption d'azote et calculée selon la méthode BET, après dégazage sous vide à 190°C pendant au moins 2 heures. Il est important de ne pas confondre surface spécifique BET, mesurée par adsorption ou désorption d'azote après dégazage, et surface spécifique Blaine, mesurée par perméabilité à l'air. En effet, la méthode BET permet de déterminer la totalité de la surface spécifique d'un composé, en tenant notamment compte de sa porosité, et n'est pas directement dépendante de la taille des particules constitutives, tandis que la méthode Blaine permet de déterminer uniquement la surface externe des particules de ce composé et dépend directement de la taille de celles-ci. (Allan T., Particle Size Measurement, Vol. 2, Surface area and pore size determination, cinquième édition, 1997, page 11, page 39). La composition de liant selon la présente invention, lorsqu'elle est utilisée dans des mortiers « perfectionnés » ou « performanciels » ou « à haute valeur ajoutée » ou dans les enduits hautement additivés, permet de tirer profit de effets positifs de la chaux éteinte tout en maintenant les fonctionnalités des additifs organiques telles que la rétention d'eau, la maniabilité / rhéologie, l'entrainement d'air, l'adhérence, la résistance à l'abrasion et l'hydrophobation. En effet, en raison de la surface spécifique particulière de la chaux éteinte de la présente invention, l'adsorption de ces additifs organiques dans les pores des particules de chaux éteinte se voit fortement réduite. De plus, l'impact sur le coût de la composition de liant ou de mortiers et enduits produits à partir de celle-ci est particulièrement intéressant. En effet, dans les enduits perfectionnés et les mortiers perfectionnés à haute teneur en additifs organiques, comme les mortiers colle, les sols auto-lissants, les mortiers de réparation, et certains mortiers de maçonnerie à haute valeur ajoutée, la composition de liant selon la présente invention, contenant de la chaux éteinte à basse surface spécifique, permet de réduire l'interaction de cette dernière avec les additifs organiques, et en conséquence de réduire les risques d'inhibition de leur fonctionnalité dans le mortier ce qui évite donc de devoir augmenter significativement la teneur de ces additifs dans les compositions de mortiers et enduits « perfectionnés » ou « performanciels » ou « formulés ». Par ailleurs, la composition de liant selon la présente invention permet également aux enduits et mortiers perfectionnés obtenus à partir de celle-ci de conserver des propriétés de plasticité et de rétention d'eau avantageuses. Cet effet est particulièrement inattendu puisque jusqu'à présent de telles caractéristiques ne semblaient pouvoir être obtenues qu'à l'aide de chaux éteinte à surface spécifique élevée. Avantageusement, ledit deuxième composant à base de chaux éteinte pulvérulente présente une surface spécifique calculée selon la méthode BET inférieure à 8,5 m2/g de préférence inférieure à 8 m2/g, de manière préférentielle inférieure à 7,5 m2/g et en particulier inférieure à 7 m 2/g . Dans une forme de réalisation particulière, ledit premier composant minéral conventionnel est choisi dans le groupe constitué des ciments, de la chaux éteinte ou hydratée (« slaked lime » or « hydrated lime » en anglais) ou aérienne (« air lime » en anglais) standard, de la chaux hydraulique naturelle ou artificielle, des liants à maçonner, des liants pouzzolaniques et hydrauliques, du plâtre (« gypsum » en anglais) et de leurs mélanges. Dans une forme de réalisation particulière, lesdits ciments sont choisis dans le groupe des ciments courants (gris ou blanc), des ciments réfractaires, alumineux fondus, prompts, des ciments portland, des laitiers de hauts-fourneaux, des cendres volantes et de leurs mélanges. De préférence, ledit deuxième composant est présent en une quantité égale ou supérieure à 12 % en poids, de préférence égale ou supérieure à 15 % en poids, particulièrement égale ou supérieure à 20 % en poids, en particulier égale ou supérieure à 30 % en poids, avantageusement égale ou supérieure à 40% en poids et égale ou inférieure à 80 % en poids, en particulier égale ou inférieure à 70% en poids, avantageusement égale ou inférieure à 60 % en poids, par rapport au poids total de ladite composition de liant. Des teneurs plus faibles dudit deuxième composant dans ladite composition de liant ne permettraient ni de tirer profit des avantages de la chaux éteinte mentionnés ci-dessus ni de mettre en évidence les inconvénients liés à l'utilisation de celle-ci et que la présente invention cherche justement à solutionner. De manière plus particulière, ledit deuxième composant présente des particules présentant un d3 supérieur à 0,1 um, en particulier supérieur à 0,5 um et un d98 inférieur ou égal à 250 um, de préférence inférieur ou égal à 200 um. La notation dx représente un diamètre, exprimé en um, par rapport auquel X % des particules ou grains mesurées sont plus petites. Dans une forme de réalisation particulièrement avantageuse selon la présente invention, ledit deuxième composant présente des particules présentant un d93 inférieur ou égal à 90 um. Dans une forme de réalisation préférentielle selon la présente invention, ledit deuxième composant à base de chaux éteinte pulvérulente présente un volume poreux total calculé selon la méthode BJH de désorption d'azote supérieur ou égal à 0,02 cm3/g, de préférence supérieur ou égal à 0,025 cm3/g. Avantageusement, ledit deuxième composant à base de chaux éteinte pulvérulente présente un volume poreux total calculé selon la méthode BJH de désorption d'azote inférieur ou égal à 0,07 cm3/g, de préférence inférieur ou égal à 0,06 cm3/g. Par « volume poreux total» au sens de la présente invention, on entend le volume total des pores dont la taille est comprise entre 17 et 1000 À (1,7 et 100 nm), mesuré par manométrie d'adsorption d'azote et calculé selon la méthode BJH, après dégazage sous vide à 190°C pendant au moins 2 heures. Avantageusement, ledit deuxième composant à base de chaux éteinte présente une densité en vrac mesurée selon la norme EN 459-2 supérieure à 350 kg/m3, de préférence supérieure à 400 kg/m3 et inférieure à 600 kg/m3, en particulier inférieure à 550 kg/m3. De manière préférentielle, la composition selon la présente invention comprend en outre un entraîneur d'air tel qu'un surfactant ou tensioactif, en particulier choisi dans le groupe des sulfates ou sulfonates d'alkyle, des alcools gras éthoxylés, des copolymères à blocs et de leurs mélanges. Dans une variante selon l'invention, la composition de liant peut comprendre en outre un ou plusieurs agents de rétention d'eau, par exemple des éthers cellulosiques ou des gommes de guar, leurs dérivés et leurs mélanges. Dans encore une autre variante selon la présente invention, la composition de liant comprend en outre un modificateur de rhéologie, en particulier choisi dans le groupe des hydrocolloïdes, plus particulièrement dans le groupe des polysaccharides, des dérivés d'amidon, des alginates, des gommes de guar et de leurs dérivés, des gommes de xanthane et de leur dérivés, des gommes de caraghenane et de leurs dérivés, des succinoglycanes, des superplastifiants comme des polycarboxylates ou mélamines formaldéhydes, des colloïdes minéraux, en particulier la silice et les argiles, et leurs mélanges. Avantageusement, la composition selon l'invention comprend également en outre un agent hydrophobant choisi dans le groupe des sels d'acides gras comme les stéarates et les oléates, des huiles végétales et minérales, des silanes, des siloxanes et de leurs mélanges. De manière particulièrement avantageuse, la composition selon la présente invention comprend en outre un troisième composant organique choisi dans le groupe des latex industriels comme par exemple les copolymères d'acétate de polyvinyle/éthylène, d'acétate de polyvinyle/versatate, de styrol / butadiène et analogues. D'autres formes de réalisation de la composition de liant pour enduits et mortiers perfectionnés suivant l'invention sont indiquées dans les revendications annexées. L'invention a aussi pour objet un système d'enduits ou mortiers perfectionnés comprenant un agrégat de type minéral et la composition selon la présente invention, telle que mentionnée ci-dessus. La composition de liant pour mortiers et enduits comprend un premier composant minéral conventionnel et un deuxième composant à base de chaux éteinte pulvérulente. Ledit deuxième composant à base de chaux éteinte pulvérulente présente une surface spécifique calculée selon la méthode BET inférieure à 12 m2/g, en particulier inférieure à 11 m2/g, avantageusement inférieure à 10 m2/g, de préférence inférieure à 9 m2/g. Avantageusement, ledit deuxième composant présente une surface spécifique calculée selon la méthode BET inférieure à 8,5 m2/g, de préférence inférieure à 8 m2/g, de manière préférentielle, inférieure à 7,5 m2/g et en particulier inférieure à 7 m2/g. Dans une forme de réalisation particulière, ledit premier composant minéral conventionnel est choisi dans le groupe constitué des ciments, de la chaux éteinte ou hydratée (« slaked lime » or « hydrated lime » en anglais) ou aérienne (« air lime » en anglais) standard, de la chaux hydraulique naturelle ou artificielle, des liants à maçonner, des liants pouzzolaniques et hydrauliques, du plâtre (« gypsum » en anglais) et de leurs mélanges. Avantageusement, les ciments sont choisis dans le groupe des ciments courants (gris ou blanc), des ciments réfractaires, alumineux fondus, prompts, des ciments portland, des laitiers de hauts-fourneaux, des cendres volantes et de leurs mélanges. De préférence, ledit deuxième composant est présent en une quantité égale ou supérieure à 12 % en poids, de préférence égale ou supérieure à 15 % en poids, particulièrement égale ou supérieure à 20 % en poids, en particulier égale ou supérieure à 30 % en poids, avantageusement égale ou supérieure à 40 % en poids et égale ou inférieure à 80 % en poids, en particulier égale ou inférieure à 70 %, en particulier égale ou inférieure à 60 % en poids, par rapport au poids total de ladite composition de liant. De manière plus particulière, ledit deuxième composant présente des particules présentant un d3 supérieur à 0,1 um, en particulier supérieur à 0,5 um et un d98 inférieur ou égal à 250 um, de préférence inférieur ou égal à 200 um. Dans une forme de réalisation particulièrement avantageuse selon la présente invention, ledit deuxième composant présente des particules présentant un d93 inférieur ou égal à 90 um. Dans une forme de réalisation préférentielle selon la présente invention, ledit deuxième composant à base de chaux éteinte pulvérulente présente un volume poreux total calculé selon la méthode BJH de désorption d'azote supérieur ou égal à 0,02 cm3/g, de préférence supérieur ou égal à 0,025 cm3/g. De préférence, ledit deuxième composant à base de chaux éteinte pulvérulente présente un volume poreux total calculé selon la méthode BJH de désorption d'azote inférieur ou égal à 0,07 cm3/g, de préférence inférieur ou égal à 0,06 cm3/g. Dans une forme de réalisation préférentielle selon la présente invention, le système tel que mentionné ci-dessus est sous forme sèche, prêt à gâcher avec de l'eau. Dans une variante selon la présente invention, le système comprend en outre de l'eau et est ainsi sous forme prêt à l'emploi. Avantageusement, ledit système selon l'invention comprend en outre un entraîneur d'air tel qu'un surfactant ou tensioactif, en particulier choisi dans le groupe des sulfates ou sulfonates d'alkyle, des alcools gras éthoxylés, des copolymères à blocs et de leurs mélanges, qui peut être ajouté à l'agrégat, à la composition de liant ou au système après ou pendant le mélange de ladite composition de liant et des agrégats. Dans un mode particulier de la présente invention, le système comprend en outre un ou plusieurs agent de rétention d'eau, par exemple des éthers cellulosiques ou des gommes de guar, leurs dérivés et leurs mélanges, qui peut être ajouté à l'agrégat, à la composition de liant ou au système après ou pendant le mélange de ladite composition de liant et des agrégats. Dans un autre mode préféré de l'invention, le système comprend en outre un modificateur de rhéologie, en particulier choisi dans le groupe des hydrocolloïdes, plus particulièrement dans le groupe des polysaccharides, des dérivés d'amidon, des alginates, des gommes de guar et de leurs dérivés, des gommes de xanthane et de leur dérivés, des gommes de caraghenane et de leurs dérivés, des succinoglycanes, des superplastifiants comme des polycarboxylates ou des mélamines formaldéhydes, des colloïdes minéraux, en particulier la silice et les argiles, et leurs mélanges, qui peut être ajouté à l'agrégat, à la composition de liant ou au système après ou pendant le mélange de ladite composition de liant et des agrégats. Dans encore un autre mode préféré de l'invention, le système comprend en outre un agent hydrophobant choisi dans le groupe des sels d'acides gras comme les stéarates et les oléates, des huiles végétales et minérales, des silanes, des siloxanes et de leurs mélanges, qui peut être ajouté à l'agrégat, à la composition de liant ou au système après ou pendant le mélange de ladite composition de liant et des agrégats. Dans une forme préférentielle de l'invention, le système comprend en outre un troisième liant organique choisi dans le groupe des latex industriels à base de copolymères d'acétate de polyvinyle/éthylène, d'acétate de polyvinyle/versatate, de styrol / butadiène et analogues, qui peut être ajouté à l'agrégat, à la composition de liant ou au système après ou pendant le mélange de ladite composition de liant et des agrégats. D'autres formes de réalisation du système d'enduits ou mortiers perfectionnés comprenant un agrégat de type minéral selon l'invention sont indiquées dans les revendications annexées. L'invention se rapporte également à une utilisation d'une composition de liant selon la présente invention dans un enduit perfectionné. L'invention se rapporte également à une utilisation d'une composition de liant selon la présente invention, dans un mortier perfectionné. Avantageusement, ladite utilisation fait appel à des agrégats qui présentent une taille de particule telle que d5 est supérieur ou égal à 63 um et d98 est inférieur ou égal à 4 mm. D'autres formes d'utilisation de la composition sont mentionnées dans les revendications annexées. D'autres caractéristiques, détails et avantages de l'invention ressortiront de la description donnée ci-après, à titre non limitatif et en faisant référence aux exemples. Exemples.- Exemple 1.- : Impact de la chaux hydratée à basse surface spécifique dans un enduit La composition de liant pour enduit à haute valeur ajoutée mentionnée au tableau 1 a été préparée à l'aide des composants suivants et dans les proportions indiquées: Tableau 1.- Produits Proportion (% en poids) Ciment CEM 142.5 R 51 % Chaux hydratée 47 % Poudre de latex redispersable (Vinnapas 8031 H) 0,4 % Rétenteur d'eau (Tylose MH 15000 YP4) 0,5 % Entraineur d'air (Hostapur OSB) 0,1 % Hydrophobant (Zinkum 5) 1 % Dans cette formulation, une chaux à haute surface spécifique (HS) est comparée à deux chaux de basse surface spécifique (BS), et une chaux standard (STD) de surface spécifique classique, selon le tableau 2. Par l'expression « surface spécifique » utilisée dans la présente invention, on entend la surface spécifique mesurée par manométrie d'adsorption d'azote et calculée selon le modèle de Brunauer, Emmett et Teller (méthode BET), après dégazage sous vide à 190°C pendant au moins 2 heures. Tableau 2.- Produit Surface BET (m2/g) Volume poreux BJH (cm3/g) Chaux HS 45,1 0,24 Chaux STD - 1 15,9 0,08 Chaux BS1 8,4 0,04 Chaux BS2 7,2 0,04 Un enduit est préparé au départ du liant précité par ajout de sable siliceux, de façon à obtenir la composition massique mentionnée au tableau 3. Tableau 3.- Produits Proportion (% en poids) Ciment CEM I 42.5 R 13 % Chaux hydratée 12 % Poudre de latex redispersable (Vinnapas 8031 H) 0,1 % Rétenteur d'eau (Tylose MH 15000 YP4) 0,12 % Entraineur d'air (Hostapur OSB) 0,02 % Hydrophobant (Zinkum 5) 0,3 % Sable siliceux (0,1 - 0,6 mm) 74,5 % Le taux de gâchage de l'enduit frais (Eau/Solide, E/S) selon le tableau 3 est ajusté afin d'obtenir une consistance (étalement) de la pâte de 175±5 mm selon la norme EN1015-3. Les caractéristiques des enduits sont mentionnées au tableau 4. La densité de l'enduit frais et l'air entraîné sont 10 évalués d'après les normes EN1015-6 et EN1015-7. La rétention d'eau est évaluée avec un dispositif d'après la norme ASTM C91 avec une dépression de 7000 Pa pendant 15 min, avec la même consistance de la pâte (étalement de 175±5 mm). Seule la valeur de rétention d'eau après 15 min est présentée. Tableau 4.- Enduit à base de E/S [%] Etalement [mm] Densité Air Rétention d'eau 15 min [%] [%] Chaux HS 28,4 178 1,7 14 92 Chaux STD - 1 21,5 177 1,6 18 94 Chaux BS1 21,3 170 1,5 22 95 Chaux BS2 20,4 175 1,5 24 96 15 Comme on peut le constater, les enduits à base de chaux à basse surface spécifique (BS) ont une demande d'eau (E/S) plus faible. Il est bien connu qu'une faible demande en eau baisse le risque de retrait et de fissures dans l'enduit, et augmente les résistances mécaniques d'une formulation incluant un liant hydraulique. On observe également que les chaux à basse surface spécifique permettent aux additifs organiques de mieux remplir leur rôle d'entraineur d'air ou de rétenteur d'eau. Un taux d'air plus élevé donne à l'enduit frais une meilleure plasticité / maniabilité, augmente son rendement, ainsi que le pouvoir isolant et la résistance aux cycles de gel/dégel de l'enduit durci. Une meilleure rétention d'eau de l'enduit frais augmente sa tolérance vis-à-vis de supports variables, et à haute porosité. Remarquons qu'une augmentation de la rétention d'eau au-delà de 92% est typiquement très délicate à obtenir tout en maintenant une bonne maniabilité. Cette forte rétention d'eau est en outre très recherchée par l'homme de métier. Exemple 2 .- Impact de la chaux hydratée à basse surface spécifique dans un mortier de maçonnerie perfectionné (II) La composition de liant pour mortier de maçonnerie mentionnée au tableau 5 a été préparée à l'aide des composants suivants et dans les proportions indiquées: Tableau 5.- Produits Proportion (% en poids) Ciment CEM 142.5 N 84,4 % Chaux éteinte 15,4 % Entraineur d'air (Hostapur OSB) 0,1 % Rétenteur d'eau (Tylose MH 15003 P6) 0,1 % Dans cette formulation, une chaux à basse surface spécifique (BS) est comparée à une chaux standard (STD) de surface spécifique classique selon le tableau 6 : Tableau 6.- Produit Surface BET (m2/g) Volume poreux BJH (cm3/g) Chaux STD - 3 15,2 0,08 Chaux BS2 7,2 0,04 Un mortier de maçonnerie perfectionné est préparé au départ du liant précité par ajout de sable siliceux, de façon à obtenir la composition massique mentionnée au tableau 7 : Tableau 7.- Produits Proportion (% en poids) Ciment CEM I 42.5 N 11 % Chaux éteinte 2 % Filler calcaire 11 % Entraineur d'air (Hostapur OSB) 0,01 % Rétenteur d'eau (Tylose MH 15003 P6) 0,01 % Sable siliceux (0,1 - 1,2 mm) 76 % Le taux de gâchage du mortier frais (Eau/Solide, E/S) selon le tableau 5 est ajusté afin d'obtenir une consistance (étalement) de la pâte de 175±5 mm selon la norme EN1015-3. Les caractéristiques des mortiers sont mentionnées au tableau 8. La densité du mortier frais et l'air entraîné sont évalués d'après les normes EN1015-6 et EN1015-7. La rétention d'eau est évaluée avec un dispositif d'après la norme ASTM C91 avec une dépression de 7000 Pa pendant 15 min, avec la même consistance de la pâte. Seule la valeur de rétention d'eau après 15 min est présentée. Tableau 8.- Mortier à base E/S Etalement Densité Air Rétention d'eau de [%] [mm] [%] 15 min [%] Chaux STD - 3 14,1 173 1,8 18,0 72 Chaux BS2 13,7 176 1,6 25,0 75 De nouveau, la chaux à basse surface spécifique (BS) permet à l'entraineur d'air et à l'additif de rétention d'eau de mieux remplir leur rôle, avec la possibilité d'éventuellement diminuer leur taux dans la composition ou d'augmenter la rétention d'eau à quantité égale d'additifs. Selon cet exemple, l'impact sur l'entraînement d'air est particulièrement marqué et intéressant, l'impact sur la rétention d'eau étant finalement limité de par la faible teneur en additif de rétention d'eau. Il est bien entendu que la présente invention n'est en aucune façon limitée aux formes de réalisations décrites ci-dessus et que bien des modifications peuvent y être apportées sans sortir du cadre des revendications annexées. REVENDICATIONS1. Composition de liant pour mortiers et enduits perfectionnés, comprenant un premier composant minéral conventionnel et un deuxième composant à base de chaux éteinte pulvérulente, dans laquelle ledit deuxième composant à base de chaux éteinte pulvérulente présente une surface spécifique calculée selon la méthode BET inférieure à 12 m2/g, avantageusement inférieure à 11 m2/g, en particulier inférieure à 10 m2/g, de préférence inférieure à 9 m2/g. 2. Composition de liant selon la revendication 1 dans laquelle ledit deuxième composant présente une surface spécifique calculée selon la méthode BET inférieure à 8,5 m2/g, de préférence inférieure à 8 m2/g, de manière préférentielle, inférieure à 7,5 m2/g et en particulier inférieure à 7 m2/g. 3. Composition de liant selon la revendication 1 ou la revendication 2, dans laquelle ledit premier composant minéral conventionnel est choisi dans le groupe constitué des ciments, de la chaux éteinte ou aérienne standard, de la chaux hydraulique naturelle ou artificielle, des liants à maçonner, des liants pouzzolaniques et hydrauliques, du plâtre et de leurs mélanges . 4. Composition de liant selon la revendication 3, dans laquelle ledit ciment est choisi dans le groupe des ciments courants, des ciments réfractaires, alumineux fondus, prompts, des ciments portland, des laitiers de hauts-fourneaux, des cendres volantes et de leurs mélanges. 5. Composition de liant selon l'une quelconque des revendications 1 à 4, dans laquelle ledit deuxième composant est présent en une quantité égale ou supérieure à 12 % en poids, de préférence égale ou supérieure à 15 % en poids, particulièrement égale ou supérieure à 20 % en poids, en particulier égale ou supérieure à 30 % en poids, avantageusement égale ou supérieure à 40% en poids et égale ou inférieure à 80% en poids, avantageusement égale ou inférieure à 70% en poids, en particulier égale ou inférieure à 60 % en poids, par rapport au poids total de ladite composition de liant. 6. Composition de liant selon l'une quelconque des revendications 1 à 5, dans laquelle ledit deuxième composant présente des particules présentant un d3 supérieur à 0,1 um, en particulier supérieur à 0,5 um et un d98 inférieur ou égal à 250 um, de préférence inférieur ou égal à 200 um. 7. Composition de liant selon l'une quelconque des revendications 1 à 6, dans laquelle ledit deuxième composant présente des particules présentant un d93 inférieur ou égal à 90 um. 8. Composition de liant selon l'une quelconque des revendications 1 à 7, dans laquelle ledit deuxième composant à base de chaux éteinte pulvérulente présente un volume poreux total calculé selon la méthode BJH de désorption d'azote supérieur ou égal à 0,02 cm3/g, de préférence supérieur ou égal à 0,025 cm3/g. 9. Composition de liant selon l'une quelconque des revendications 1 à 8, dans laquelle ledit deuxième composant à base de chaux éteinte pulvérulente présente un volume poreux total calculé selon la méthode BJH de désorption d'azote inférieur ou égal à 0,07 cm3/g, de préférence inférieur ou égal à 0,06 cm3/g. 10. Composition de liant selon l'une quelconque des revendications 1 à 9, comprenant en outre entraîneur d'air tel qu'un surfactant ou tensioactif, en particulier choisi dans le groupe des sulfates ou sulfonates d'alkyle, des alcools gras éthoxylés, des copolymères à blocs et de leurs mélanges. 11. Composition de liant selon l'une quelconque des revendications 1 à 10, comprenant en outre un ou plusieurs agent de rétention d'eau, par exemple des éthers cellulosiques ou des gommes de 30 guar, leurs dérivés et leurs mélanges. 12. Composition de liant selon l'une quelconque des revendications 1 à 11, comprenant en outre un modificateur de rhéologie, en particulier choisi dans le groupe des hydrocolloïdes, plus particulièrement dans le groupe des polysaccharides, des dérivés d'amidon, des alginates, des gommes de guar et de leurs dérivés, des gommes de xanthane et de leur dérivés, des gommes de caraghenane et de leurs dérivés, des succinoglycanes, des superplastifiants comme des polycarboxylates ou des mélamines formaldéhydes, des colloïdes minéraux, en particulier la silice et les argiles, et leurs mélanges. 13. Composition selon l'une quelconque des revendications 1 à 12, comprenant en outre un agent hydrophobant choisi dans le groupe des sels d'acides gras comme les stéarates et les oléates, des huiles végétales et minérale, des silanes, des siloxanes et de leurs mélanges. 14. Composition selon l'une quelconque des revendications 1 à 13, comprenant en outre un troisième composant organique choisi dans le groupe des latex industriels comme par exemple les copolymères à base d'acétate de polyvinyle/éthylène, d'acétate de polyvinyle/versatate, de styrol / butadiène. 15. Composition selon l'une quelconque des revendications 1 à 14, dans laquelle ledit deuxième composant à base de chaux éteinte présente une densité en vrac mesurée selon la norme selon la norme EN 459-2 supérieure à 350 kg/m3, de préférence supérieure à 400 kg/m3 et inférieure à 600 kg/m3, en particulier inférieure à 550 kg/m3. 16. Système d'enduits ou mortiers perfectionnés comprenant un agrégat de type minéral et la composition selon l'une quelconque des revendications 1 à 9. 17. Système selon la revendication 16, caractérisé en ce qu'il est sous forme sèche, prêt à gâcher avec de l'eau. 18. Système selon la revendication 16, comprenant en outre de l'eau et étant ainsi sous forme prêt à l'emploi. 19. Système selon l'une quelconque des revendications 16 à 18, comprenant en outre un entraîneur d'air tel qu'un surfactant ou tensioactif, en particulier choisi dans le groupe des sulfates ou sulfonates d'alkyle, des alcools gras éthoxylés, des copolymères à blocs et de leurs 5 mélanges. 20. Système selon l'une quelconque des revendications 16 à 19, comprenant en outre un ou plusieurs agent de rétention d'eau, par exemple des éthers cellulosiques ou des gommes de guar, leurs dérivés et leurs mélanges. 10 21. Système selon l'une quelconque des revendications 16 à 20, comprenant en outre un modificateur de rhéologie, en particulier choisi dans le groupe des hydrocolloïdes, plus particulièrement dans le groupe des polysaccharides, des dérivés d'amidon, des alginates, des gommes de guar et de leurs dérivés, des gommes de xanthane et de leur dérivés, des gommes de 15 caraghenane et de leurs dérivés, des succinoglycanes, des superplastifiants comme des polycarboxylates ou des mélamines formaldéhydes, des colloïdes minéraux, en particulier la silice et les argiles, et leurs mélanges. 22. Système selon l'une quelconque des revendications 16 à 21, comprenant en outre un agent hydrophobant choisi dans le groupe des 20 sels d'acides gras comme les stéarates et les oléates, des huiles végétales et minérale, des silanes, des siloxanes et de leurs mélanges. 23. Système selon l'une quelconque des revendications 16 à 22, comprenant en outre un troisième composant organique choisi dans le groupe des latex industriels comme par exemple à base de copolymères 25 d'acétate de polyvinyle/éthylène, d'acétate de polyvinyle/versatate, de styrol / butadiène. 24. Utilisation d'une composition de liant selon l'une quelconque des revendications 1 à 15 dans un enduit perfectionné. 25. Utilisation d'une composition de liant selon l'une 30 quelconque des revendications 1 à 15, dans un mortier perfectionné. 26. Utilisation selon la revendication 24 ou 25, comprenant en outre des agrégats qui présentent une taille de particules telles que d5 est supérieur ou égale à 63 um et d98 est inférieur ou égal à 4 mm